(57)【要約】【課題】外周の環状歯車体と内周のボス体とを一体化することによって強度信頼性を向上させ、かつ、クラッチ用の内歯を鍛造によって形成することによってチャンファの設計自由度を高め、延いてはシフトフィーリング性を向上させたリバース歯車を提供することを目的としている。或いは、本発明の目的は、クラッチ用の内歯は勿論、変速用の外歯も鍛造によって形成し、機械加工を省くことにより鍛造成形によるファイバフローと称する繊維組織を歯形内に残して歯車の強度アップを狙ったリバース歯車を提供することにある。【解決手段】内側から外周側へ、軸孔、ボス、沈み溝、内歯、及び外歯が、夫々同軸上に一体化構成され、前記内歯は冷間鍛造によって前記沈み溝の外周壁に形成され、かつ、前記内歯は逆テーパ状に形成されるとともに、先端にチャンファを設けることを特徴とするリバース歯車である。【選択図】図２
2011256953.tif 000002
【特許請求の範囲】
【請求項１】
内側から外周側へ、軸孔、ボス、沈み溝、内歯、及び外歯が、夫々同軸上に一体化構成され、
前記内歯は、冷間鍛造によって前記沈み溝の外周壁に形成され、
かつ、前記内歯は、逆テーパ状に形成されるとともに、
先端にチャンファを設けることを特徴とするリバース歯車。
【請求項２】
前記外歯は、スパー歯又はヘリカル歯であることを特徴とする請求項１記載のリバース歯車。
【請求項３】
前記外歯は、機械加工を施すことによって形成されることを特徴とする請求項１記載のリバース歯車。
【請求項４】
前記外歯は、熱間鍛造及び冷間鍛造を施すことによって形成されることを特徴とする請求項１記載のリバース歯車。
【発明の詳細な説明】
【技術分野】
【０００１】
この発明は、主として変速機の変速切換装置に用いられるリバース歯車に関する。詳しくは、外周の変速用歯車部と内周のクラッチ用歯車部とからなる環状歯車体と軸孔側のボス体とが一体化形成されたリバース歯車であって、外周の変速用歯車部はスパー歯又はヘリカル歯から構成され、かつ、内周のクラッチ用歯車部はスプライン歯から構成されたリバース歯車に関する。
【背景技術】
【０００２】
本発明に関わるリバース歯車は、例えば以下のように使用される。変速機は、手動変速機ケース内に設けられ互いに平行に延びて上記変速機ケースに支持されるメイン軸、カウンタ軸、及びリバースアイドル軸と、メイン軸に支持される出力歯車と、カウンタ軸に支持されるリバース歯車と、リバースアイドル軸に軸方向に移動可能となるよう支持されるリバースアイドル歯車とを備えている。従来から、変速用歯車部とクラッチ歯車部とを有する変速用歯車は各種の方法によって製作されている。例えば、円板状又はリング状の素材から熱間鍛造により概略形状に成形され、次いで変速用歯車部とクラッチ用歯車部に、ホブ、又はシェービング等の機械加工を施す。或いは、熱間鍛造により成形された変速用歯車部に機械加工を施して歯車を形成し、次いでこの歯車部に冷間鍛造により成形されたクラッチ用歯車部を電子ビーム溶接を施して一体化する方法がある。他に 熱間鍛造により一体成形された変速用歯車部とクラッチ用歯車部夫々に機械加工を施す方法が提案されている（例えば、特許文献１、２及び３参照）。
【０００３】
その他、変速用歯車部のスパー歯車又はヘリカル歯にクラッチ用のスプライン歯を一体化した変速用歯車部車等が知られている。このような歯車の成形方法としては、以下の方法が採用されている。第一は、変速用歯車部及びクラッチ用歯車部の両方を、ホブカッタ等の工具による切削加工で形成する方法である。第二に、変速用歯車部及びクラッチ用歯車部の中、一方を切削加工で成形し、他方を熱間又は冷間鍛造によって成形する方法である。また、第三に、変速用歯車部及びクラッチ用歯車部の中、一方を熱間鍛造加工によって成形した後に、他方を冷間鍛造加工或いは転造ダイスによって成形する方法がある。
【０００４】
以下に、本発明のリバース歯車に近似する例として、変速用歯車部とクラッチ用歯車部とを機械加工を施すことによって形成し、これに軸孔側のボス体を結合、一体化したリバース歯車の例を図１２に示す。本図（ａ）の断面図では、外周の歯車環状体Ｗ１０に、これとは別体のボス体Ｗ２０を内周側から嵌着した結合体をリバース歯車Ｗ０として示す。環状歯車体Ｗ１０は、熱間鍛造品に機械加工を施して外歯及び内歯を同芯状に形成したものである。内周のボス体Ｗ２０は熱間鍛造によって成形した素材の中心に軸孔３を貫通させたものである。なお、環状歯車体Ｗ１０の外歯１はホブによる機械加工を施したスパー歯或いはヘリカル歯である。同じく環状歯車体Ｗ１０の内歯２はギヤシェーパ、或いはブローチによる機械加工を施したスプライン歯である。環状歯車体Ｗ１０に内周側からボス体Ｗ２０を嵌着し、この嵌着部位に溶接部Ｊを有する電子ビーム溶接を施し一体化結合する。本図（ｂ）では内歯２を拡大した断面図を示し、図（ｃ）ではその拡大した正面図を示す。内歯２を構成するスプライン歯の先端部のチャンファ２３、２３は機械加工を施すことによって左右対称に形成される。ここで、内歯２の全周とも機械加工によるピン角が残るのでシフトフィーリング性に劣り、また、歯根元２４が別体になっているので強度に難点がある。さらに、このリバース歯車には以下のような課題がある。環状歯車体Ｗ１０にボス体Ｗ２０を電子ビーム溶接するために、超音波探傷検査を施すことによって一体化の信頼性を確認する必要がある。また、環状歯車体Ｗ１０の外歯及び内歯ともに熱間鍛造の素材に機械加工を施すことによって得られるので、そのために専用の高価な歯切り機械を設備投資する必要があり、しかもこれらは専用機械なので使用頻度が低く投資効率が悪い。他に、内歯のスプライン歯の先端部のチャンファにおいて、その先端部が尖らず平坦に加工され、或いは左右非対称になる等精度上の問題の他、バリが残る等機械加工上の問題が残る。
【０００５】
【特許文献１】特公昭４９−１１５４３号公報
【特許文献２】特公平６−７３７１２号公報
【特許文献３】特開平４−３６６０２８号公報
【発明の開示】
【発明が解決しようとする課題】
【０００６】
以上の通りであって、特許文献に代表されるように、従来の変速用歯車部車には次のような問題点がある。
【０００７】
従来の技術では、外周の環状歯車体と内周のボス体とを一体化するために電子ビーム溶接を施すが、剥離、脱落等結合度の信頼性に問題があるので、超音波探傷検査を施すことによって内外一体化の信頼性を確認する必要がある。また、環状歯車体の外歯及び内歯ともに熱間鍛造の素材に機械加工を施すことによって得られので、そのために専用の高価な歯切り機械を設備投資する必要があり、しかもこれらは専用機械なので使用頻度が低く投資効率が悪い。他に、内歯のスプライン歯の先端部のチャンファにおいて、その先端部が尖らず平坦に加工され、或いは左右非対称になる等精度上の問題の他、バリが残る等機械加工上の問題が残る。また、内歯の機械加工においては、ホブ切り、ギヤシェーピング加工、或いはシェービング等を施すので、鍛造により形成されたファイバフローが切断されることになり、歯車の強度が低下する。
【０００８】
そこで、本発明の変速用歯車は、本発明は以上のような課題に着目してなされたもので、外周の環状歯車体と内周のボス体とを一体化することによって強度信頼性を向上させ、かつ、クラッチ用の内歯を鍛造によって形成することによってチャンファの設計自由度を高め、延いてはシフトフィーリング性を向上させたリバース歯車を提供することを目的としている。或いは、本発明の目的は、クラッチ用の内歯は勿論、変速用の外歯も鍛造によって形成し、機械加工を省くことにより鍛造成形によるファイバフローと称する繊維組織を歯形内に残して歯車の強度アップを狙ったリバース歯車を提供することにある。
【課題を解決するための手段】
【０００９】
近年では鍛造技術の進歩により全ての形状の歯車を鍛造によって成形し、機械加工を省くことが可能となってきた。そこで、本発明者等は、鍛造により形成されたファイバフローをそのまま生かすことに着目し、冷間鍛造後の機械加工を省いて歯車を試作したところ耐久性に優れるといいう知見を得た。本発明のリバース歯車はかかる知見を基に具現化したもので、請求項１の発明は、内側から外周側へ、軸孔、ボス、沈み溝、内歯、及び外歯が、夫々同軸上に一体化構成され、前記内歯は、冷間鍛造によって前記沈み溝の外周壁に形成され、かつ、前記内歯は、逆テーパ状に形成されるとともに、先端にチャンファを設けることを特徴とするリバース歯車である。また、請求項２の発明は、請求項１の発明の上記特徴に加えて、前記外歯はスパー歯又はヘリカル歯であることを特徴とするリバース歯車である。また、請求項３の発明は、請求項１の発明の上記特徴に加えて、前記外歯は機械加工を施すことによって形成されることを特徴とするリバース歯車である。そして、請求項４の発明は、請求項１の発明の上記特徴に加えて、前記外歯は熱間鍛造及び冷間鍛造を施すことによって形成されることを特徴とするリバース歯車である。
【発明の効果】
【００１０】
外周の環状歯車体と内周のボス体とは鍛造により一体化成形されるので、剥離、脱落等が生じることがなく強度の信頼性に問題がない。また、変速用歯車部又は／及びクラッチ用歯車部を鍛造によって形成するので、工程が簡素化されて製造コストを下げることができる。その他、鍛造によりクラッチ用歯車部のチャンファを形成するので対称性等の精度が良好であるとともに、チャンファの形状設計に自由度があり、また、機械加工を省くことによってバリの発生を無くすことができるとともに、鍛造成形によるファイバフローと称する繊維組織を歯形内に残して歯車の強度を良好に保持することができる。
【発明を実施するための最良の形態】
【００１１】
本発明の実施の形態を、添付図面に例示した本発明の実施例に基づいて以下に具体的に説明する。
【実施例１】
【００１２】
本発明の実施例１について、図１〜図５を参照しながら説明する。図１は、本実施例に関わるリバース歯車の製造工程図である。図２は、リバース歯車の斜視図である。図３は、リバース歯車の断面図及びスプライン歯からなる内歯の拡大図である。図４は、スプライン歯からなる内歯を冷間鍛造する実施形態を示す説明図である。図５は、スプライン歯からなる内歯先端のチャンファ形状を示す図である。ここで、スプライン歯とは、溝の外周壁に形成されるクラッチ歯のことを言う。
【００１３】
本実施例のリバース歯車の製造プロセスを、図１の工程図に基づいて説明する。先ず、工程（１）に示すように、リバース歯車に適した円柱素材を所定の軸長に例えばビレットシャーによって切断した素材Ｗ１を得る。この場合、素材の材質として、例えば、ＳＣ鋼、ＳＣＲ鋼、ＳＣＭ鋼、ＳＮＣ鋼、ＳＮＣＭ鋼等を使用することができる。次に、工程（２）に示すように、素材Ｗ１を例えば１２００℃に加熱して熱間鍛造を施すことによって円盤状の素材Ｗ２を得る。次に、工程（３）に示すように、素材Ｗ２に熱間鍛造を施して上端面側にドーナツ状の溝Ｗ３１及び、中央に断面円形に凹んだ軸凹部Ｗ３２を形成した素材Ｗ３を得る。ここで、この溝Ｗ３１には外周壁Ｗ３３を備える。次に、工程（４）に示すように、軸凹部Ｗ３２の中バリを打ち抜いて荒軸孔３０が貫通した素材Ｗ４を得る。次に、工程（５）において、素材Ｗ４に焼きなましの熱処理、ショットブラスト処理及び潤滑処理を施した素材Ｗ５を得る。次に、工程（６）において、溝Ｗ３１の外周壁Ｗ３３に冷間鍛造を施して内歯としてストレートの荒スプライン歯２０１及び荒ボス５０を形成し、その間に深く凹んだドーナツ状の沈み溝４を形成した素材Ｗ６を得る。この時、荒スプライン歯２０１及び荒ボス５０の上端面は鍛造したままのフリー面となる。次に、工程（７）において、素材Ｗ６に焼準処理を施した後、必要に応じて前の熱間鍛造による内部応力を除去するために焼きならしの熱処理を施すとともに、荒スプライン歯２０１の上端面に切削加工を施して寸法を揃えた荒スプライン歯２０２を有する素材Ｗ７を得る。この時、荒スプライン歯２０２の上端面の切削形状は、次々工程におけるチャンファ形状を形成する際に充満度を高めるため、歯先側が高くなるような１０〜３０度の勾配面を設ける。次に、工程（８）においてショットブラスト処理及び潤滑処理を施して素材Ｗ８を得る。次いで、工程（９）において冷間鍛造によって荒スプライン歯２０２の上端面部にチャンファを形成した荒スプライン歯２０３を有する素材Ｗ９を得る。次に、工程（１０）において、冷間鍛造によってチャンファから歯根元に向かって細くなる逆テーパのスプライン歯からなる内歯２が完成し、素材Ｗ１０を得る。次の工程（１１）において荒軸孔３０の内周上下に面取りを施した素材Ｗ１１を得て、次の工程（１２）において外周にホブ切りと面取りシェービングの機械加工を施したスパー歯からなる外歯１が完成し、素材Ｗ１２を得る。次に浸炭熱処理とショットブラスト処理を施して素材Ｗ１３を得る。ここで、外歯１はスパー歯の他にヘリカル歯でもよく、以降の説明でも同様である。最後に、工程（１４）において、内径及び荒ボス５０に研削処理を施して、軸孔３及びボス５を有するリバース歯車Ｗを得る。以上の工程をまとめると、工程（２）、（３）、（４）は熱間鍛造であり、工程（６）、（９）（１０）は冷間押し出し成形、或いは冷間コイニング成形による冷間鍛造である。なお、前述した工程（１０）における歯形成の詳細については図４を参照しながら後述する。ここで、荒スプライン歯とは、溝の外周壁に形成される内スプライン歯のことを言い、形成途中のストレート歯である。実施例２についても同様である。
【００１４】
以上の工程を経て最終仕上げ加工を施されたリバース歯車Ｗの詳細形状を斜視図として図２に示す。外周に歯筋が軸方向に対して平行なスパー歯からなる外歯１が構成され、この内周側に軸方向に対して逆テーパのスプライン歯からなる内歯２が構成される。内歯２の内側には深く凹んだ沈み溝４が同芯円上に形成され、内歯２の先端にはチャンファ２３、２３を有し、その歯根元２４は沈み溝４の底面上に形成される。更に、内周側にはボス５が同軸状に突設され、中心を軸孔３が上下に貫通する。以上、外歯と内歯を備える環状歯車部と軸孔を備えるボス部とが一体に構成され、外歯は機械加工によりスパー歯が形成されるとともに、内歯は冷間鍛造によってスプライン歯が形成されたリバース歯車である。
【００１５】
更に、このリバース歯車Ｗの詳細を断面図として図３に示す。外歯１は軸方向に対して平行なスパー歯であり、内歯２はこれと同芯円上に軸方向に平行で、かつ、逆テーパのスプライン歯から構成される。内歯２の軸孔側にドーツ状に深く凹んだ沈み溝４が同芯円上に形成され、かつ、内歯２の歯根元２４は沈み溝４の底面まで直立して形成される。内歯２の内周側にはボス５が同軸上に突設され、軸孔３が貫通する。また、内歯２は外歯１の歯端面１４より沈んで形成される。本図（ｂ）には内歯２を拡大した断面図を示し、歯根元２４が沈み溝４の底面から直立して形成される。本図（ｃ）には内歯２の正面図を示し、歯根元２４が沈み溝４の底面から直立して形成される。内歯２は、歯筋方向に歯先面２１、その左右に歯面２２、２２、先端が左右対称に尖ったチャンファ２３と２３、沈み溝４の歯根元２４、逆テーパの歯面２２及び歯底面２６から構成される。歯面２２の先端部に左右対称のチャンファ２３、２３を示す。ここで、内歯２の全周ともＲ面取りを施すのでシフトフィーリングが良好になるとともに、歯根元２４は沈み溝４の底面と一体化されているので強度が向上する。
【００１６】
ここで、工程（１０）における冷間鍛造による内歯の形成の詳細について図４を参照しながら説明する。金型は上ラム側と下ベッド側に分離して構成される。上ラム側は外側の上パンチＰ１と内側の上パンチＰ２が主要部で、上パンチＰ２にスプリングＳ１を内蔵する。下ラム側は外側のダイ型Ｑ１と内側のダイ型Ｑ２及びダイプレートＱ３が主要部で、ダイ型Ｑ２は内歯２の歯数分に分割されてダイプレートＱ３の上を放射状に可動する構造になっており、先端部にストレートの荒歯に逆テーパ歯面を形成する歯型Ｔ２を設け、これらの中心部先端にテーパＰ３１を有するマンドレルＰ３が位置する。ダイ型Ｑ２及びダイプレートＱ３は下方からスプリングＳ２によって浮揚されるとともに、外側からスプリング３によって中央へ押しつけられ、これらの下方にエジェクタＰ４及びＰ５が位置する。
【００１７】
本図の左半分は前の素材と金型との関係を断面図で示し、右半分は歯形を仕上げ済みの状態を示す。先ず、左半分の歯形の仕上げ前について以下に説明する。工程（９）で得られた素材Ｗ９を上下逆に内歯を下向きにしてダイ型Ｑ２の上にセットする。素材Ｗ９の内周には工程（６）、（７）、（９）を経た荒スプライン歯２０３が形成されており、ダイ型Ｑ２の歯型Ｔ２に荒スプライン歯２０３を合わせて位置決めする。次いで、本図の右半分において、上方から上パンチＰ１と上パンチＰ２が下降し、先に上パンチＰ２がスプリングＳ２を介して素材Ｗ９をダイ型Ｑ２に加圧、保持し、次に上ラムに固定されたＰ１が下側に配置されたマンドレルＰ３のテーパ面３１と内径面が継合したダイ型Ｑ２を押し下げる。このダイ型Ｑ２はテーパ面Ｐ３１によって外側に放射状に拡開されて逆テーパ歯型Ｔ２によってストレートの荒スプライン歯２０３の歯面に逆テーパが形成される。このようにして、工程（１０）において、逆テーパに形成されたスプライン歯からなる内歯２が完成し、素材Ｗ１０が得られる。
【００１８】
次に、本図右半分のスプライン歯の形成後について説明する。成形が完了すると上パンチＰ１が上昇し、次いで圧縮状態のスプリングＳ１が開放されて上パンチＰ２も上昇する。次に、下方のエジェクタＰ４によってピン５が上方へ突き出され、スプリングＳ２とともにダイプレートＱ３を押し上げると、マンドレルＰ３のテーパ面Ｐ３１に沿ってダイ型Ｑ２がスプリングによって放射状に押し戻され、逆テーパ歯型Ｔ２が逆テーパ成形面から離れて素材Ｗ１０がダイ型Ｑ２から取り出される。
【００１９】
本実施例によるリバース歯車は以上のように構成され、以下に作用について説明する。
【００２０】
本実施例によれば内歯２は逆テーパ状に形成され、かつ、歯の先端部に傾斜したチャンファが形成されるので、以下の作用効果を奏するものである。本実施例のリバース歯車では、一体構造なので外歯１と内歯２との同軸度を確保することが容易であり、軸アライメント誤差の無いリバース歯車を製造することができる。内歯２は、逆テーパ状のスプライン歯を冷間鍛造によって成形するので、歯面近傍のファイバフローが切断されることがなく、歯車の強度が向上するとともに、機械加工による製造コストアップを回避し低廉に抑えることができる。そして、図５に示すように、歯面２２の歯幅に対して先端のチャンファ２３、２３が交わる中央線の位置精度が良好なので運転者にとって手動変速機におけるシフト操作性に優れる。そして、歯の先端部にチャンファを有するクラッチ歯を鍛造によって成形し、かつ、歯面に精度の高い逆テーパ面を形成できることと相俟って、歯面の滑らかさ故歯形同士の嵌め合いが良好となりシフト操作性に優れ、シフトフィーリング性の良好な変速用歯車部車を得ることができる。即ち、シフトチェンジの際のひっかかり感及びゴリゴリ感が生ずることなくスムーズなシフト操作性が得られる。加えて、本実施例のクラッチ用のスプライン歯の歯面は逆テーパを有するので、歯車同士が噛み合ったら外れ難いという形状効果を奏する。更に、歯先面２１と両側の歯面２２、２２及び先端のチャンファ２３、２３が夫々交差する稜線部が鍛造によって小さい曲率半径を有するＲ面取り形状に成形されるので、このことによっても歯形同士の噛み合いが滑らかとなる。
【実施例２】
【００２１】
本発明の実施例２について、図６〜１１を参照しながら説明する。図６は、本実施例に関わるリバース歯車の製造工程図である。図７は、冷間鍛造によって内歯及び外歯を成形する実施形態を示す説明図である。図８は、冷間鍛造によって内歯をチャンファ成形及び外歯を成形する実施形態を示す説明図である。図９は、冷間鍛造によって内歯を逆テーパ成形する実施形態を示す説明図である。図１０は、同上、鍛造におけるファイバフローの分布を示す模式図である。図１１は、スプライン歯からなる内歯における種々のチャンファ形状を示す図である。本実施例の実施例１との相違点は、内歯は勿論外歯も鍛造によって成形するところにある。以下実施例１と相違する箇所について主に説明する。
【００２２】
本実施例のリバース歯車の製造プロセスを、図６の工程図に基づき説明する。工程（１）及び工程（２）は実施例１と同様なので、以下工程（３）以降について説明する。工程（３）に示すように、素材Ｗ２に熱間鍛造を施して外歯としてヘリカル歯からなる荒ヘリカル歯１０１を荒形成し、同時に、上端面側にドーナツ状の溝Ｗ３１及び、中央に断面円形に凹んだ軸凹部Ｗ３２を形成し、溝Ｗ３１には外周壁Ｗ３３を備える。また、荒ヘリカル歯１０１の形成に際に上面外周に鍔状にはみ出したバリＷ３４を有する素材Ｗ３０１を得る。ここで、外歯はヘリカル歯の他にスパー歯でもよく、以降の説明でも同様である。次に、工程（４）に示すように、鍔状のバリＷ３４の出っ張り部を除去するとともに、軸凹部Ｗ３２の中バリを打ち抜いて荒軸孔３０が貫通した素材Ｗ４０１を得る。次に、工程（５）において、更に荒ヘリカル歯１０１の上端部のバリを除去して素材Ｗ５０１を得る。次に、工程（６）において、素材Ｗ５０１に焼鈍の熱処理、ショットブラスト処理及び潤滑処理を施した素材Ｗ６０１を得る。次に、工程（７）において、溝Ｗ３１に冷間鍛造を施し、内歯としてストレートの荒スプライン歯２０１及び荒ボス５０を形成し、荒ヘリカル歯１０１にシゴキ成形を施すとともに下端部に面取りＷ７１を施した荒ヘリカル歯１０２が形成され、素材Ｗ７０１を得る。この時、荒スプライン歯２０１及び荒ボス５０の上端面は鍛造したままのフリー面である。次に、工程（８）において、荒スプライン歯２０１の上端面に切削加工を施して寸法を揃えた荒スプライン歯２０２を形成し、素材Ｗ８０１を得る。この時、荒スプライン歯２０２の上端面の切削形状は、次々工程におけるチャンファ形状を形成する際に充満度を高めるため、歯先側が高くなるような１０〜３０度の勾配面を設ける。次に、工程（９）において、素材Ｗ８０１にショットブラスト処理及び潤滑処理を施した素材Ｗ９０１を得る。次に、工程（１０）において、冷間鍛造によってストレートの荒スプライン歯２０２の上端にチャンファを形成した荒スプライン歯２０３を得る。同時に、荒ヘリカル歯１０２に冷間鍛造の仕上げ成形によってヘリカル歯を形成するとともに、荒ヘリカル歯１０２の上端部に面取りＷ１０１１を施すと、ヘリカル歯からなる外歯１が完成し、素材Ｗ１０１を得る。次に、工程（１１）において、荒スプライン歯２０３に冷間鍛造を施して逆テーパのスプライン歯からなる内歯２が完成し、素材Ｗ１１１を得る。次に、工程（１２）において、軸孔Ｗ３０の上下に面取り加工を施して面取りＷ１２１１、面取りＷ１２１２を形成した軸孔３１からなる素材Ｗ１２１を得る。次に、工程（１３）において、素材Ｗ１３１に浸炭熱処理、ショットブラスト処理を施した素材Ｗ１３１を得る。最後に、工程（１４）において、軸孔Ｗ３０の内周に研削処理を施した軸孔３とともに、荒テーパコーン６１の内周面に研削処理を施した内テーパコーン６を有する素材Ｗ１４１を得る。以上の工程をまとめると、工程（２）、（３）、（４）は熱間鍛造であり、工程（７）、（１０）、（１１）は冷間押し出し成形、或いは冷間シゴキ成形による冷間鍛造である。なお、工程（７）における歯形成の詳細については図７を参照しながら後述する。また、工程（１０）における歯形成の詳細については図８を参照しながら後述し、工程（１１）における歯形成の詳細については図９を参照しながら後述する。
【００２３】
工程（７）における歯形成の詳細について図７を参照しながら説明する。本図の左半分は前の素材と金型との関係を断面図で示し、右半分は内歯を形成済の状態を示す。先ず、左半分の歯形の形成前について以下に説明する。上パンチＰ１１の先端外周にはスプライン歯の歯型Ｔ２１が設けられ、ダイ型Ｑ１１の開口の内周には、ヘリカル歯の歯型Ｔ１が設けられている。工程（６）で得られた素材Ｗ６０１の内歯を上向きにして下パンチＰ２１の上にセットする。素材Ｗ６０１の外周には工程（３）を経た荒ヘリカル歯１０１が形成されており、ダイ型Ｑ１１の歯型Ｔ１１に  荒ヘリカル歯１０１を合わせて位置決めする。本工程（７）において、上方から上パンチＰ１１と、下方のダイ型Ｑ１１のキャビティの中で素材Ｗ６０１が押しつぶされて、図の右半分のように歯形が形成される。即ち、外周に荒ヘリカル歯１０１が冷間鍛造のシゴキ成形によって荒ヘリカル歯１０２が形成され、溝Ｗ３１には冷間鍛造によって荒スプライン歯２０１が形成される。この時荒ヘリカル歯１０１の下端面は面取りＷ７１が形成され、本工程（７）では冷間鍛造によって素材Ｗ７０１が得られる。
【００２４】
次に、工程（１０）における歯形成の詳細について図８を参照しながら説明する。本図の左半分は前の素材と金型との関係を断面図で示し、右半分は歯形を形成した後を示す。先ず、左半分の歯形の形成前について以下に説明する。下パンチＰ３１の上端外周にはスプライン歯の歯型Ｔ２２が設けられ、ダイ型Ｑ１２の開口の内周には、ヘリカル歯の歯型Ｔ１２が設けられている。工程（９）で得られた素材Ｗ９０１の内歯を下向きにして下パンチＰ３１の上にセットする。素材Ｗ９０１の内周には工程（７）、（８）を経た荒スプライン歯２０２が形成されており、下パンチＰ３１の歯型Ｔ２２に荒スプライン歯２０２を合わせて位置決めする。本工程（１０）において、上方から上パンチＰ１２と、下方のダイ型Ｑ１２のキャビティの中で素材Ｗ９０１が押しつぶされて、図の右半分のように歯形が形成される。本工程（１０）において、冷間鍛造によってストレートの荒スプライン歯２０２の先端にチャンファを形成した荒スプライン歯２０３を得る。同時に、荒ヘリカル歯１０２に冷間鍛造の仕上げ成形によってヘリカル歯からなる外歯１が完成する。この時、荒ヘリカル歯１０２の端部には面取りＷ１０１１が形成され、本工程（１０）では冷間鍛造によって素材Ｗ１０１が得られる。
【００２５】
次に、工程（１１）における歯形成の詳細について図９を参照しながら説明する。本図の左半分は歯形を形成する前の素材と金型との関係を断面図で示し、右半分は内歯を形成済みの状態を示す。先ず、左半分の歯形の形成前について以下に説明する。ダイ型Ｑ２１の中央部外周にはスプライン歯の歯型Ｔ２３が設けられている。工程（１０）で得られた素材Ｗ１０１の内歯を下向きの逆にしてダイ型Ｑ２１の上にセットする。素材Ｗ１０１の内周には工程（１０）を経た荒スプライン歯２０３が形成されており、ダイ型Ｑ２１の歯型Ｔ２３に荒スプライン歯２０３を合わせて位置決めする。次いで、本図の右半分において、上方から上パンチＰ１３と上パンチＰ１４が下降し、先に上パンチＰ１４がスプリングを介して素材Ｗ１０１をダイ型Ｑ２１に加圧、保持し、次に上ラムに固定されたＰ１３が下側に配置されたマンドレルＰ３１０のテーパ面Ｐ３１１と内径面が継合したダイ型Ｑ２１を押し上げる。このダイ型Ｑ２１はテーパ面Ｐ３１１によって外側に放射状に拡開されて逆テーパ歯型Ｔ２３によってストレートの荒スプライン歯２０３の歯面に逆テーパが形成される。上方から上パンチＰ１３、Ｐ１４と、下方からダイ型Ｑ２１のキャビティの中で素材Ｗ１０１が押しつぶされて、図の右半分のように歯形が形成される。即ち、内周には冷間鍛造によってスプライン歯からなる内歯２が逆テーパに形成され、本工程（１１）では冷間鍛造によって素材Ｗ１１１が得られる。
【００２６】
本実施例によるリバース歯車は以上のように構成され、以下に作用について説明する。
【００２７】
外周のヘリカル歯と内周側のクラッチ歯を熱間鍛造及び冷間鍛造によって一体化成形することが可能となるため、以下の作用効果を奏するものである。ヘリカル歯とクラッチ歯とを一体化成形し、その後で歯元部に機械加工を施さないので、生じたファイバフローが切断されることがなく歯車の強度を向上させることができ、かつ、歯切り加工が不要なので材料歩留まりが向上するとともに製造コストを低廉に抑えることができる。以下に、外歯或いは内歯におけるファイバフローの形成の詳細について図１０を参照しながら説明する。熱間鍛造及び冷間鍛造により形成されたヘリカル歯、或いはクラッチ歯の夫々歯形内に、ファイバフローと称する鍛流線が繊維組織状に形成される。図（ａ）は熱間鍛造及び冷間鍛造における歯形内における鍛流線の分布を模式的に示す。繊維組織の流れである鍛流線Ｆが外周から内に向けて多層に形成されている。一方図（ｂ）では比較のため鍛造後ホブ加工、シェービング加工、あるいはその他の切削加工を行う場合を模式的に示し、歯形の表面において切削加工面Ｍによって鍛流線Ｆが切断されている。本実施例によるスプライン歯からなる内歯及びヘリカル歯からなる外歯は鍛造成形の儘なので、ファイバフローが切断されることがなく歯形面の耐久性に優れる。換言すれば、鍛造後の切削加工を省略することができるので製造コストアップが回避されるとともに、機械強度の高い歯面を得ることができる。
【００２８】
外歯又は内歯については、熱間或いは冷間鍛造によってニアネットシェイプ歯形を成形した後、冷間しごき或いは冷間コイニング成形による冷間鍛造によって歯形の精度出しをすることを基本とする。まとめると、歯面、歯先面、歯底面又は歯端面が交差して形成される全ての稜線部位は冷間鍛造のままで、角のないフルＲ面取り部が形成されるので歯形面の耐久性に優れ、特に、歯底面の稜線部においても、冷間鍛造のままのフルＲ面取り部が施されるので段差を生じることなく応力集中を回避する効果がある。この時、フルＲ面取り部の歯内部においてファイバフローが密に形成されたままなので歯車の曲げ強度が高い。また、ホブ加工による歯切り或いは旋削による歯幅寸法加工後のバリ取りが不要となり、加工コストを低減できるという効果を奏する。また、内側から外周側へ、軸孔、ボス、沈み溝、内歯、及び外歯が、夫々同軸上に一体化構成され、内外歯の一体の型鍛造まので、軸アライメント誤差がなく同軸度を確保することができる。
【００２９】
本実施例１及び実施例２では、内歯のクラッチ歯を鍛造型によって形成するので、設計の自由度が高い。内歯の各種のチャンファ形状について、図１１を参照しながら説明する。鍛造型によってスプライン歯を種々の形状に成形することができ、以下に歯の正面から見た投影図として示す。同図（ａ１）に示すように、歯先部が対称ではなく歯先の頂点が片側にずれたズレチャンファを形成することができる。また、同図（ａ２）に示すように歯根元側を細くした形状とし、他に同図（ａ３）に示すように片側のみ面取りした片チャンファ等の異形状のものも実現できる。また、図（ａ４）に示すように歯面に逆テーパ面と歯根元側を細くしたストレートの歯面を有する形状も実現できる。このようにして、スプライン歯のチャンファ形状に工夫を加えてシフトフィーリング性を改善することができる。
【産業上の利用可能性】
【００３０】
本発明のリバース歯車は外歯と内歯からなる環状歯車体とボス体とを一体化した構造なので強度信頼性に優れる。また、鍛造により歯形が形成されるので、ホブ切り、ブローチ、或いはシェービング等の機械加工により鍛造面が削り取られるようなことがなく、内部のファイバフローをそのまま保持して歯車の耐久性を向上させることができる。従って、本発明のリバース歯車は自動車のトランスミッションの用途に限らず、工作機械、荷役建設機械、ロボット等の各種の機械装置等に用途を拡大できる。
【図面の簡単な説明】
【００３１】
【図１】本発明の実施例１に関わるリバース歯車の製造工程図である。
【図２】同上、リバース歯車の斜視図である。
【図３】同上、リバース歯車の断面図及び内歯の拡大図である。
【図４】同上、スプライン歯からなる内歯を冷間鍛造成形する実施形態を示す説明図である。
【図５】同上、スプライン歯からなる内歯先端のチャンファ形状を示す図である。
【図６】本発明の実施例２に関わるリバース歯車の製造工程図である。
【図７】同上、冷間鍛造によって内歯及び外歯を成形する実施形態を示す説明図である。
【図８】同上、冷間鍛造によって内歯のチャンファ及び外歯を成形する実施形態を示す説明図である。
【図９】同上、冷間鍛造によって内歯を逆テーパ成形する実施形態を示す説明図である。
【図１０】同上、鍛造におけるファイバフローの分布を示す模式図である。
【図１１】同上、スプライン歯からなる内歯における種々のチャンファ形状を示す図である。
【図１２】従来例を示すもので、リバース歯車の断面図である。
【符号の説明】
【００３２】
Ｆ  ファイバフロー、Ｍ  機械加工面
Ｊ  溶接部
Ｐ１、Ｐ２、Ｐ１１、Ｐ１２、Ｐ１３、Ｐ１４  上パンチ
Ｐ２１、Ｐ３１、Ｐ４１、Ｐ５１  下パンチ
Ｐ３、Ｐ３１０  マンドレル、Ｐ３１、Ｐ３１１  テーパ
Ｐ４  エジェクタ、Ｐ５  ピン
Ｑ１、Ｑ２、Ｑ１１、Ｑ１２、Ｑ２１  ダイ型
Ｑ３、Ｑ３１  ダイプレート
Ｓ１、Ｓ２、Ｓ３  スプリング
Ｔ１  、Ｔ２  、Ｔ１１、Ｔ２１、Ｔ２１、Ｔ２２、Ｔ２３  歯型
Ｗ、Ｗ０  リバース歯車
Ｗ１、Ｗ２、Ｗ３、Ｗ４、Ｗ５、Ｗ６、Ｗ７、Ｗ８、Ｗ９、Ｗ１０、Ｗ１１、Ｗ１２、Ｗ１３  、Ｗ３０１、Ｗ４０１、Ｗ５０１、Ｗ６０１、Ｗ７０１、Ｗ８０１、Ｗ９０１、Ｗ１０１、Ｗ１１１、Ｗ１２１、Ｗ１３１、Ｗ１４１、Ｗ１５１、Ｗ１６１素材
Ｗ３０  荒軸孔、Ｗ３１  溝、Ｗ３２  軸凹部、Ｗ３３  外周壁
Ｗ１０  環状歯車体、Ｗ２０  ボス体
１  外歯
１０１、１０２  荒ヘリカル歯
１４  歯端面
２  内歯
２１  歯先面、２２  歯面、２３  チャンファ、２４  歯根元
２０１、２０２、２０３  荒スプライン歯
３  軸孔
３０、３１  荒軸孔
４  沈み溝
５  ボス、５０  荒ボス
６  内テーパコーン、６１  荒テーパコーン
【図１】
2011256953.tif 000003
【図２】
2011256953.tif 000004
【図３】
2011256953.tif 000005
【図４】
2011256953.tif 000006
【図５】
2011256953.tif 000007
【図６】
2011256953.tif 000008
【図７】
2011256953.tif 000009
【図８】
2011256953.tif 000010
【図９】
2011256953.tif 000011
【図１０】
2011256953.tif 000012
【図１１】
2011256953.tif 000013
【図１２】
2011256953.tif 000014